(57)【要約】【課題】土木工事の根固めなどに地中に埋入させて使用したとき、重量のある中詰め材などの保持や吊り上げに大きな強度と耐久性を発揮することができて、かつ、一定期間経過後の目的を達成した後に、自然が戻ることができる生分解性土木工事用袋体を提供する。【解決手段】糸ｂの強度が４ｃＮ／ｄｔｅｘ以上、ヤング率が４０ｃＮ／ｄｔｅｘ以上、切断伸度が２０〜４０％の生分解性繊維を用いて製作し、その網地の強度が２．５ｃＮ／ｄｔｅｘ以上である。【選択図】    図１
2004183173.tif 000002
【特許請求の範囲】
【請求項１】
原糸の強度が４ｃＮ／ｄｔｅｘ以上、ヤング率が４０ｃＮ／ｄｔｅｘ以上、切断伸度が２０〜４０％の生分解性繊維を用いたことを特徴とする生分解性土木工事用袋体。
【請求項２】
網地の強度が２．５ｃＮ／ｄｔｅｘ以上であることを特徴とする請求項１記載の生分解性土木工事用袋体。
【発明の詳細な説明】
【０００１】
【産業上の利用分野】
本発明は、根固め工、護岸緑化工等の土木工事において、生分解性繊維からなるネットで形成されて、割石、割栗石、コンクリート塊等を袋詰め充填して用いる生分解性土木工事用袋体に関する。
【０００２】
【従来の技術】
従来、護岸緑化工事や根固め工事あるいは土留め壁裏込めなどの土木工事に用いる部材は、ポリエチレン等からなる合成樹脂繊維により製作された袋材内へ、玉石や割り栗石、割石、コンクリート塊等の中詰め材を充填したものが用いられている。
【０００３】
この部材は、例えば、前記した護岸緑化等の土木工事を行なった後は、地盤へ埋め戻されるため、前記根固めの目的が達成された後も、この根固め工法用の袋材が地中に残り、前記護岸地中に成長した植物の根は、この残留袋材によって、更なる根の繁茂を阻害するという欠点があった。
【０００４】
一方、この欠点を解消するために、生分解性素材からなる網地を用いた根固め工法用袋材の作成も試みられているが、従来からある原糸では、その強度、伸度等の性能が十分でないために、編網工程において原糸が切断し、網地が得られないか、若しくは、編網出きても、十分な強さ性能を持った網地が得られないという問題点があった。
【０００５】
【発明が解決しようとする課題】
本発明は、前記した問題点を解決するためになされたもので、糸の強度が４ｃＮ／ｄｔｅｘ以上、ヤング率が４０ｃＮ／ｄｔｅｘ以上、切断伸度が２０〜４０％の生分解性繊維を用いて製作し、その網地の強度が２．５ｃＮ／ｄｔｅｘ以上であることにより、土木工事の根固めなどに地中に埋入させて使用したとき、重量のある中詰め材などの保持や吊り上げに大きな強度を発揮することができ、かつ、一定期間経過後の目的を達成した後に、自然が戻ることができる生分解性土木工事用袋体を提供することを目的としている。
【０００６】
【課題を解決するための手段】
前記した目的を達成するための本発明の手段は、
原糸の強度が４ｃＮ／ｄｔｅｘ以上、ヤング率が４０ｃＮ／ｄｔｅｘ以上、切断伸度が２０〜４０％の生分解性繊維を用いた生分解性土木工事用袋体の構成にある。
【０００７】
また、
網地の強度が２．５ｃＮ／ｄｔｅｘ以上である。
【０００８】
【実施例】
次に、本発明に関する生分解性土木工事用袋体の実施の一例を図面に基づいて説明する。
図１および図３においてＡは、本発明実施例に係る生分解性土木工事用袋体Ａで、護岸緑化工事や根固め工事あるいは土留め壁裏込めなどの土木工事において用いるもので、ネット（網地とも呼ぶ）１と、該ネット１の内部に充填する中詰め材２と、この中詰め材２の充填時に底抜けを防止する底縛りロープ３と、中詰め材２の充填後、現場等において、この全体を吊上げしたり吊降ろししたりする際に用いる吊上げロープ４と、ネット１の上部から中詰め材２がこぼれないよう縛る口縛りロープ５とにより基本的に構成される。
なお、前記した生分解性とは、使用後あるいは目的達成した所定経年後に地中埋め立てなどにより、自然界の微生物や分解酵素等によって水と二酸化炭素等に分解され、自然界に還る作用を行うものである。
【０００９】
この生分解性土木工事用袋体Ａにおけるネット１は、生分解性繊維素材からなる原糸ｂにより、無結節網タイプ等に編網されているもので、該ネット１の成形にあっては、例えば、図２（ａ）に示すように、その基材６を横長の矩形状に形成して、該基材６の長さ方向を直交する軸を中心に丸めて、図２（ｂ）に示すように、該基材６の長さ方向の両端部（耳部）６ａ，６ｂを接合して円筒状のネット１を形成する。
なお、編網時にシームレスの機械を用いて、円筒形となるネットを用いる場合は２つ折り、および耳部の繋ぎは必要ない。
【００１０】
この円筒状のネット１を、その上下の中間部ｍから折り、一方のネット端１ａを他方のネット端１ｂに合わさるように、該ネット１が二重となるように折り込む。
また、このネット１にあって、図３に示すように、その下部に底縛りロープ３を、上端部に吊上げロープ４を取り付けて、更に、ネット１の上部に口縛りロープ５を設けてある。なお、あらかじめ、底縛りロープ３の縛り部分が袋の内側になるように底縛りを行なう。
これらロープ３，４，５の通し方はいいずれの構造でも構わないが、容易にロープ３，４，５が抜けない構造とする必要がある。
【００１１】
前記したネット１に用いる生分解性の繊維素材は、綿、麻等の天然系分解繊維の他、ポリカプロラクトン、ポリブチレンサクシネート、ポリグリコール酸等のいかなる生分解性繊維の原糸ｂでも構わないが、以下に述べる性能を満たしており、編網時の工程通過性に支障を来さない必要がある。
【００１２】
このネット１の内部には、例えば、バックホウ等を用いて、割り石、割栗石、コンクリート塊等の中詰め材２を充填するもので、この中詰め材２が外部へこぼれないよう口縛りロープ５により口縛りを行なうと、図１に示すように、生分解性根固め工法用袋体Ａが得られる。
【００１３】
なお、ネット１の編網に使用する生分解性原糸ｂは、その強度が４ｃＮ／ｄｔｅｘ以上であり、また、ヤング率が４０ｃＮ／ｄｔｅｘ以上、かつ、１５０ｃＮ／ｄｔｅｘ未満であり、更に、切断伸度が２０〜４０％である必要がある。
この生分解性繊維の性能が上記範囲にある場合、強さ性能、衝撃吸収性、屈曲疲労性に優れた網地性能のネット１が得られる。
前記したｃＮ／ｄｔｅｘとは、原糸ｂの強度を表す単位である。
前記したヤング率とは、前記原糸ｂを引っ張ったときの伸びと力の関係から求められる定数である。
【００１４】
そして、前記した原糸ｂの性能のうち、強度が４ｃＮ／ｄｔｅｘ未満の場合、編網時に糸切れを起こしたり、編網出きても、十分な網地強さを持つネット１が得られない。
【００１５】
ヤング率が４０ｃＮ／ｄｔｅｘ未満であると、網地強力の弱いネット１しか得られない。逆に、生分解性繊維のヤング率が１５０ｃＮ／ｄｔｅｘを超えると、ネット１が硬くなり、屈曲疲労や耐摩耗性が劣るという欠点が発生する。
【００１６】
また、切断伸度が２０％未満となる場合、編網時に糸切れを発生しやすくなるばかりか、編網後、生分解性土木工事用袋体Ａの吊上げ、吊降ろし時においても衝撃吸収性が悪くなる。
一方、切断伸度が４０％を超える場合、網地強力が低くなるという欠点が発生する。
【００１７】
なお、本発明実施例の生分解性土木工事用袋体Ａは、ネット１内へ重量が２ｔあるいは４ｔ等からなる中詰め材２を中詰めした後に、吊上げ、吊下げ可能な強さを有しておれば、ラッセル網、無結節網、蛙又網、文字網等いかなる編網方法でも問わないが、用いる用途での強さ、耐久性を考慮すると、強さ、若しくは伸びに優れた、無結節網、若しくはラッセル網が好ましい。
【００１８】
すなわち、無結節網、若しくはラッセル網で編網したネット１の強度が２．４ｃＮ／ｄｔｅｘ以上であれば、重量２ｔ、４ｔ等からなる中詰め材２を中詰めした場合にも、ネット１にかかる強度は、その１／６ｃＮ／ｄｔｅｘ以下の、０．４ｃＮ／ｄｔｅｘ未満であり、安全率６倍が確保されており、生分解性土木工事用袋体Ａに用いるネット１にかかる荷重は繊維の弾性領域内であり、永久伸び歪みは発生せず、疲労しない。
【００１９】
一方、ネット１の強度が２．４ｃＮ／ｄｔｅｘ未満である場合、生分解性土木工事用袋体Ａを吊下げ、吊降ろしの作業を行なう際に疲労が発生し、該生分解性土木工事用袋体Ａを設置した後、十分に植物が繁茂し、この生分解性土木工事用袋体Ａの根固め工としての役目が達成される前に破網等が発生し、生分解性土木工事用袋体Ａとしての性能を満たせない。
若しくはネット１としての網地強さが極端に低い場合、生分解性土木工事用袋体Ａの吊上げ、吊降ろし時に破網が発生し、ネット１から中詰め材２がこぼれ落ちる危険があり、土木現場での作業中に怪我、事故等の危険を伴い、生分解性土木工事用袋体Ａの性能としては不十分である。
【００２０】
また、本発明実施例のネット１に用いる底縛りロープ３および口縛りロープ５についても、土中、若しくは、施工後、根固め工等の役目を果たした後に生分解する性能が要求されるため、生分解性繊維素材からなるロープを用いる必要があり、吊上げ、吊降ろし、および設置時において、ロープ切れや伸びにより中詰め材２が容易に抜け出さない性能を有している必要がある。
また、吊上げロープ４についても、施工後、根固め等の役目を果たした後に生分解する性能が要求される場合、生分解性繊維素材からなるロープを用いる必要がある。
生分解性土木工事用袋体Ａの施工後、吊上げロープ４を取り外す場合、該吊上げロープ４は生分解性繊維素材を用いる必要はない。いずれも、重量２ｔ、４ｔ等の中詰め材２を充填し、生分解性土木工事用袋体Ａの吊上げ、吊降ろしを行なうため、重量の６倍以上の安全率を超えるロープ強さを有している必要がある。
【００２１】
次に、本発明に係る複数の実施例および比較例を示して、該実施例と比較例とを対比する。
前述した本発明実施例の生分解性土木工事用袋体Ａを実施例１，実施例２および比較例１の条件にて、編網、組み立てを行い、網地強力の測定を行なった。
また、生分解性土木工事用袋体Ａに実際の中詰め材２として、割石２ｔを充填し、吊上げと吊降ろしの４回を繰り返し行なった際の耐久性の確認、および実際に網地に加わる荷重の測定を行い、生分解性土木工事用袋体Ａとして耐久性のある素材であるか否かの確認を行なった。
その試験結果を、下記の表１に示す。また、編網時の工程通過性、糸切れ発生の有無についても同時に確認を行なった。
【００２２】
（実施例１）
生分解性素材の原糸ｂとして、原糸強度４ｃＮ／ｄｔｅｘ、ヤング率８０ｃＮ／ｄｔｅｘ、切断伸度３５％のポリ乳酸繊維を用い、合計繊度が２万デニールとなるように無結節編網機を用いて編網を行なった。得られたネット１を折り返し２重構造となるように成形した後、網地に吊上げロープ４、口縛りロープ５、底縛りロープ３を取り付け、本発明実施例の生分解性土木工事用袋体Ａを得た。
（実施例２）
生分解性素材の原糸ｂとして、原糸強度５ｃＮ／ｄｔｅｘ、ヤング率８５ｃＮ／ｄｔｅｘ、切断伸度３０％のポリ乳酸繊維を用い、合計繊度が２万デニールとなるように無結節編網機を用いて編網を行なった。得られたネット１を折り返し２重構造となるように成形した後、網地に吊上げロープ４、口縛りロープ５、底縛りロープ３を取り付け、本発明実施例の生分解性土木工事用袋体Ａを得た。
（比較例１）
生分解性素材の原糸として、原糸強度２．５ｃＮ／ｄｔｅｘ、ヤング率３０ｃＮ／ｄｔｅｘ、切断伸度５７％のポリ乳酸繊維を用い、合計繊度が２万デニールとなるように無結節編網機を用いて編網を行なった。得られたネット１を折り返し２重構造となるように成形した後、網地に吊上げロープ４、口縛りロープ５、底縛りロープ３を取り付け、本発明実施例の生分解性土木工事用袋体Ａを得た。
【００２３】
前記実施例および比較例の袋体の工程通過性および吊上げ、吊降ろし試験結果
【表１】
2004183173.tif 000003
なお、表中、☆：優良  ○：可  ×：不可  を示すものである。
【００２４】
【発明の効果】
前述のように本発明は、編網に適した生分解性繊維素材を用いることにより、編網時の工程通過性が容易となり、網傷、欠点に無い網地が得られるようになった。
また、この網地を組み立てた根固め工法用袋材を用いることにより、割石、割栗石、コンクリート塊等を袋詰めに充填した状態での吊上げ・吊下げにも十分な耐久性のある生分解性土木工事用袋体を得ることが出来、施工後においても、地球環境に配慮した土木資材を提供することが出来た。
【図面の簡単な説明】
【図１】本発明に関する一実施例の生分解性土木工事用袋体に中詰め材を充填した状態で一部を破断して示す正面図である。
【図２】図１における生分解性土木工事用袋体の作成過程を示す要部の説明図である。
【図３】図１における生分解性土木工事用袋体を示す斜視図である。
【符号の説明】
１…ネット．ｂ…糸
【図１】
2004183173.tif 000004
【図２】
2004183173.tif 000005
【図３】
2004183173.tif 000006